4 -( 2 , 3 - 다 이메 톡 시 페닐 ) - 3 - 메 톡 시 카본 일 - 3 - 뷰 텐 산 의 E 및 Z 이성질체 를 함유 하 는 단계 1 의 생성물 ( 82 g ) 을 반응 플라스크 에 위치 시킨 후 120 ㎖ 의 아세트산 무수물 을 첨가 하 였 다 . 반응 혼합물 을 환류 온도 로 가열 한 후 , 2 시간 동안 환류 온도 에서 유지 하 였 다 . 그 후 , 반응 혼합물 을 실온 으로 냉각 하 고 , 이어서 0 ℃ 로 냉각 하 였 다 . 아세트산 무수물 의 대부분 을 감압 하 에서 제거 하 여 점성 의 갈색 오일 을 수득 하 였 다 . 400 ㎖ 의 에틸 아세테이트 를 함유 한 반응 플라스크 에 갈색 의 오일 을 첨가 한 후 , 500 ㎖ 의 물 을 첨가 하 였 다 . 고형 의 탄산 나트륨 을 버블 이 중단 될 때 까지 이상 혼합물 ( biphasic mixture ) 에 첨가 하 였 다 . 생성 된 층 들 을 분리 하 고 , 수성 층 을 에틸 아세테이트 ( 200 ㎖, 매회 ) 로 2 번 추출 하 였 다 . 유기 층 들 을 조합 하 고 , 포화 염화 나트륨 용액 ( 400 ㎖) 으로 세척 하 고 , 무수 황산 나트륨 상 에서 건조 하 였 다 . 회전 증발 에 의해 용매 ( 에틸 아세테이트 ) 를 제거 하 여 77 g 의 갈색 의 고체 를 수득 하 였 다 . 상기 생성물 의 질량 스펙트럼 은 , 이것 이 2 - 메 톡 시 카본 일 - 4 - 아세 톡 시 - 7 , 8 - 다 이메 톡 시 - 나프탈렌 에 일치 하 는 질량 프로 파일 을 갖 는다는 것 을 보여 준다 . 상기 물질 을 추가 적 으로 정제 하 지 않 고 다음 단계 에 직접 적 으로 사용 하 였 다 .